(57)【特許請求の範囲】
【請求項１】
１分子中に（メタ）アクリロイルオキシ基を２個以上有する多官能（メタ）アクリル化合物（Ａ）と、
フィラー（Ｂ）として、平均１次粒子径が１００ｎｍ以下である、チタン酸バリウム及び／又は酸化ジルコニウムと、
光重合開始剤（Ｃ）と、
有機溶剤（Ｄ）と、
界面活性剤（Ｅ）と、
重量平均分子量が１０，０００〜１００，０００であり、１分子当たりメチル（メタ）アクリレート単位を７０質量％以上有する（メタ）アクリルポリマー（Ｆ）とを含有し、
前記（メタ）アクリルポリマー（Ｆ）の含有量が前記多官能（メタ）アクリル化合物（Ａ）１００質量部に対して１〜１５質量部である、ハードコート層形成用組成物。
【請求項２】
前記多官能（メタ）アクリル化合物（Ａ）が、１分子中に、更に、芳香環および／またはウレタン結合を有する、請求項１に記載のハードコート層形成用組成物。
【請求項３】
前記界面活性剤（Ｅ）が、フッ素系界面活性剤である、請求項１又は２に記載のハードコート層形成用組成物。
【請求項４】
前記フィラー（Ｂ）が、その表面に（メタ）アクリロイルオキシ基を有する、請求項１〜３のいずれかに記載のハードコート層形成用組成物。
【請求項５】
前記（メタ）アクリルポリマー（Ｆ）が更にスチレン単位を有する、請求項１〜４のいずれかに記載のハードコート層形成用組成物。
【請求項６】
前記多官能（メタ）アクリル化合物（Ａ）が、１分子中に、前記（メタ）アクリロイルオキシ基を３個以上有する、請求項１〜５のいずれかに記載のハードコート層形成用組成物。
【請求項７】
前記多官能（メタ）アクリル化合物（Ａ）が、１分子中に（メタ）アクリロイルオキシ基を２個以上と芳香環とを有する芳香環含有（メタ）アクリレート、及び／又は、１分子中に（メタ）アクリロイルオキシ基を２個以上とウレタン結合とを有するウレタン（メタ）アクリレートを含む、請求項１〜５のいずれかに記載のハードコート層形成用組成物。
【発明の詳細な説明】
【技術分野】
【０００１】
本発明はハードコート層形成用組成物に関する。
【背景技術】
【０００２】
近年、タッチパネル装置、有機ＥＬ表示装置、液晶表示装置、電子ペーパー等の様々な薄型の電子デバイスが実用化されている。
タッチパネル等の電子デバイスには、ＰＥＴフィルムなどの基材と、基材上に設けられたハードコート層と、ハードコート層上に設けられたインデックスマッチング層とを有する積層体が用いられ、この積層体のインデックスマッチング層上に、ＩＴＯなどの導電パターンが形成される（例えば、特許文献１を参照）。
【先行技術文献】
【特許文献】
【０００３】
【特許文献１】特開２０１３−１２６７１８号公報
【発明の概要】
【発明が解決しようとする課題】
【０００４】
ＰＥＴフィルムなどの基材上にハードコート層を形成した積層体は、その後、インデックスマッチング層を形成する前に、巻き取られる場合がある。この巻き取り工程において、積層体同士のブロッキング（貼り付き）が生じると、諸性能の低下が生じるおそれがある。このため、諸性能の低下を回避する観点から、このような積層体のハードコート層には、貼り付きを防止する性能（アンチブロック性）が要求される。【０００５】
本発明は、以上の点を鑑みてなされたものであり、硬化させて得られる塗膜（ハードコート層）がアンチブロック性に優れるハードコート層形成用組成物を提供することを目的とする。
【課題を解決するための手段】
【０００６】
本発明者らが、上記目的を達成するために鋭意検討した結果、ハードコート層の形成に用いる組成物（ハードコート層形成用組成物）において、多官能（メタ）アクリル化合物に対して、フィラーとして特定の粒子径を有するチタン酸バリウム及び／又は酸化ジルコニウムと、１分子当たりメチル(メタ)アクリレート単位を７０質量％以上有する特定の（メタ）アクリルポリマー等とを配合することによって、得られる塗膜のアンチブロック性が良好になることを見出し、本発明を完成させた。【０００７】
すなわち、本発明は、以下の１〜８を提供する。
１．  １分子中に（メタ）アクリロイルオキシ基を２個以上有する多官能（メタ）アクリル化合物（Ａ）と、
フィラー（Ｂ）として、平均１次粒子径が１００ｎｍ以下である、チタン酸バリウム及び／又は酸化ジルコニウムと、
光重合開始剤（Ｃ）と、
有機溶剤（Ｄ）と、
界面活性剤（Ｅ）と、
重量平均分子量が１０，０００〜１００，０００であり、１分子当たりメチル(メタ)アクリレート単位を７０質量％以上有する（メタ）アクリルポリマー（Ｆ）とを含有する、ハードコート層形成用組成物。
２．  前記多官能（メタ）アクリル化合物（Ａ）が、１分子中に、芳香環および／またはウレタン結合と、２個以上（又は３個以上）の（メタ）アクリロイルオキシ基とを有する、上記１に記載のハードコート層形成用組成物。
３．  前記フィラー（Ｂ）の表面が、下記式（Ｉ）で表される化合物で変性されている、上記１又は２に記載のハードコート層形成用組成物。
［Ｒ1−（Ｒ3）n］a−Ｓｉ−（ＯＲ2）4-a      （Ｉ）
（式（Ｉ）中、Ｒ1はそれぞれ独立に（メタ）アクリロイルオキシ基であり、Ｒ2はそれぞれ独立に置換基を有していてもよい炭素数１〜２０のアルキル基であり、１≦ａ＜４であり、Ｒ3はそれぞれ独立に２価の炭化水素基であり、ｎは０または１である。）
４．  前記界面活性剤（Ｅ）が、フッ素系界面活性剤である、上記１〜３のいずれかに記載のハードコート層形成用組成物。
５．  前記（メタ）アクリルポリマー（Ｆ）の含有量が前記多官能（メタ）アクリル化合物（Ａ）１００質量部に対して１〜２０質量部（又は１〜１５質量部）である、上記１〜４のいずれかに記載のハードコート層形成用組成物。
６．  前記フィラー（Ｂ）が、その表面に（メタ）アクリロイルオキシ基を有する、上記１〜５のいずれかに記載のハードコート層形成用組成物。
７．  前記（メタ）アクリルポリマー（Ｆ）が更にスチレン単位を有する、上記１〜６のいずれかに記載のハードコート層形成用組成物。
８．  前記多官能（メタ）アクリル化合物（Ａ）が、１分子中に、前記（メタ）アクリロイルオキシ基を３個以上有する、上記１〜７のいずれかに記載のハードコート層形成用組成物。
【発明の効果】
【０００８】
本発明のハードコート層形成用組成物は、アンチブロック性に優れるハードコート層となりうる。
【図面の簡単な説明】
【０００９】
【図１】図１は、本発明のハードコート層形成用組成物を用いて形成したハードコート層を有する積層体の一例を模式的に示す断面図である。
【図２】図２は、本願実施例３のハードコート層形成用組成物を用いて形成されたハードコート層の断面を電界放射型走査電子顕微鏡（Ｆｉｅｌｄ  Ｅｍｉｓｓｉｏｎ−Ｓｃａｎｎｉｎｇ  Ｅｌｅｃｔｒｏｎ  Ｍｉｃｒｏｓｃｏｐｅ（ＦＥ−ＳＥＭ））によって観察した結果を表す写真である（倍率１６０，０００倍）。
【発明を実施するための形態】
【００１０】
本発明について以下詳細に説明する。
なお、本明細書において、「〜」を用いて表される数値範囲は、「〜」の前後に記載される数値を下限値および上限値として含む範囲を意味する。
また、成分が２種以上の化合物を含む場合、上記成分の含有量とは、２種以上の化合物の合計の含有量を指す。
【００１１】
本発明のハードコート層形成用組成物（本発明の組成物）は、
１分子中に（メタ）アクリロイルオキシ基を２個以上有する多官能（メタ）アクリル化合物（Ａ）と、
フィラー（Ｂ）として、平均１次粒子径が１００ｎｍ以下である、チタン酸バリウム及び／又は酸化ジルコニウムと、
光重合開始剤（Ｃ）と、
有機溶剤（Ｄ）と、
界面活性剤（Ｅ）と、
重量平均分子量が１０，０００〜１００，０００であり、１分子当たりメチル(メタ)アクリレート単位を７０質量％以上有する（メタ）アクリルポリマー（Ｆ）とを含有する、ハードコート層形成用組成物である。
【００１２】
本発明の組成物は、フィラー（Ｂ）と（メタ）アクリルポリマー（Ｆ）とを併用し、（メタ）アクリルポリマー（Ｆ）が１分子当たりメチル(メタ)アクリレート単位を７０質量％以上有することによって、得られるハードコート層のアンチブロック性に優れる。
本発明の組成物を用いて得られるハードコート層は、その表層部にフィラー（Ｂ）が配列することによって、フィラー（Ｂ）単独でハードコート層にアンチブロック性を付与することが可能となる。また、本発明の組成物が（メタ）アクリルポリマー（Ｆ）を含有することによって、アンチブロック性を向上させ、良好な光学特性（全光線透過率、ヘイズ）や高屈折率を維持することができる。
【００１３】
本発明の組成物を用いて得られるハードコート層について添付の図面を用いて以下に説明する。なお本発明は添付の図面に限定されない。
図２は、本願実施例３のハードコート層形成用組成物を用いて形成されたハードコート層の断面を電界放射型走査電子顕微鏡（Ｆｉｅｌｄ  Ｅｍｉｓｓｉｏｎ−Ｓｃａｎｎｉｎｇ  Ｅｌｅｃｔｒｏｎ  Ｍｉｃｒｏｓｃｏｐｅ（ＦＥ−ＳＥＭ））によって観察した結果を表す写真である（倍率１６０，０００倍）。図２において、２０はハードコート層を示し、２２はハードコート層２０の断面であり、２３はハードコート層２０の表面である。表面２３においてフィラー（Ｂ）２４が連なって配列している様子（枠内）が観察できる。ハードコート層の表面におけるフィラー（Ｂ）の配列によってアンチブロック性が発現すると考えられる。なお本発明において、ＦＥ−ＳＥＭとして、カールツァイス社製のＧＥＭＩＮＩ  Ｃｏｌｕｍｎ  ｗｉｔｈ  ＥｓＢ  ＆  ＡｓＢ  Ｓｕｒｆａｃｅ  Ｉｍａｇｉｎｇ  Ｍｉｃｒｏｓｃｏｐｅ  ＵＬＴＲＡ  ５５が使用された。
【００１４】
＜多官能（メタ）アクリル化合物（Ａ）＞
多官能（メタ）アクリル化合物（Ａ）について以下に説明する。
本発明の組成物に含有される多官能（メタ）アクリル化合物（Ａ）は、１分子中に（メタ）アクリロイルオキシ基を２個以上有する化合物であれば特に制限されない。
なお、「（メタ）アクリロイルオキシ基」とは、アクリロイルオキシ基（ＣＨ2＝ＣＨＣＯＯ−）および／またはメタクリロイルオキシ基（ＣＨ2＝Ｃ（ＣＨ3）ＣＯＯ−）を意味するものとする。
多官能（メタ）アクリル化合物（Ａ）が１分子中に有する（メタ）アクリロイルオキシ基の数は、本発明の組成物の塗工性および硬化性が優れるという観点から、３個以上が好ましく、４〜１５個がより好ましい。
【００１５】
≪多官能（メタ）アクリル化合物（Ａ）の好適態様≫
多官能（メタ）アクリル化合物（Ａ）の好適態様としては、例えば、１分子中に、更に、芳香環および／またはウレタン結合を有する化合物が挙げられる。
多官能（メタ）アクリル化合物（Ａ）は、１分子中に、芳香環および／またはウレタン結合を１個以上（１個又は複数個）有することができる。この場合、多官能（メタ）アクリル化合物（Ａ）は、１分子中に、３個以上の（メタ）アクリロイルオキシ基を有するのが好ましい態様の１つとして挙げられる。
なお、本明細書において、芳香環及び（メタ）アクリロイルオキシ基とを有する化合物を芳香環含有（メタ）アクリレートといい、ウレタン結合及び（メタ）アクリロイルオキシ基とを有する化合物をウレタン（メタ）アクリレートということがある。
【００１６】
芳香環としては、例えば、ベンゼン環；ナフタレン環、下記式で表されるフルオレン環（フルオレン）のような縮合環が挙げられ、なかでも、フルオレン環がより好ましい。
【００１７】
【化１】
0006582993.tif 000002
【００１８】
（メタ）アクリロイルオキシ基は、芳香環又はウレタン結合に、直接または連結基を介して、結合できる。ここで、連結基としては、例えば、ヘテロ原子；少なくとも２価の脂肪族炭化水素基；少なくとも２価の芳香族炭化水素基；等が挙げられる。
ヘテロ原子としては、例えば、酸素原子、窒素原子、硫黄原子などが挙げられる。
少なくとも２価の脂肪族炭化水素基としては、例えば、アルキレン基、シクロアルキレン基、アルケニレン基のような２価の脂肪族炭化水素基；３価以上である場合上記２価の脂肪族炭化水素基の残基（以下同様。）などが挙げられる。アルキレン基としては、炭素原子数１〜６のアルキレン基が挙げられ、その具体例としては、メチレン基、エチレン基、プロパン−１，３−ジイル基、ヘキサン−１，６−ジイル基が挙げられる。シクロアルキレン基の具体例としては、シクロヘキシレン基などが挙げられる。アルケニレン基の具体例としては、ビニレン基、プロペニレン基などが挙げられる。
２価の芳香族炭化水素基としては、例えば、アリーレン基、アラルキレン基のような２価の芳香族炭化水素基；３価以上である場合上記２価の芳香族炭化水素基の残基（以下同様。）などが挙げられる。アリーレン基の具体例としては、フェニレン基、ビフェニル−４，４’−ジイル基、ジフェニルメタン−４，４’−ジイル基が挙げられる。アラルキレン基の具体例としては、ベンジレン基などが挙げられる。
【００１９】
（芳香環を有する態様）
芳香環含有（メタ）アクリレートとしては、市販品を用いることができ、その具体例としては、フルオレン含有アクリレート（商品名：オグゾールＥＡ−ＨＣ９３６、大阪ガスケミカル社製、重量平均分子量：６８９、１分子中のアクリロイルオキシ基の数：４個）が好適に挙げられる。
芳香環含有（メタ）アクリレートはウレタン結合を有さないものとすることができる。
【００２０】
（ウレタン結合を有する態様）
多官能（メタ）アクリル化合物（Ａ）が、ウレタン（メタ）アクリレートである場合、このような化合物は、例えば、イソシアネート化合物とヒドロキシ化合物との反応により得られる。このとき、反応生成物が有する（メタ）アクリロイル基の数が２個以上又は３個以上であれば、使用するイソシアネート化合物およびヒドロキシ化合物について、どちらが（メタ）アクリロイルオキシ基を有していてもよく、その反応比率なども特に限定されない。
【００２１】
イソシアネート化合物は、イソシアネート基を１個以上有する化合物であれば特に限定されず、例えば、ポリイソシアネートが挙げられる。
ポリイソシアネートとしては、１分子内にイソシアネート基を２個以上有するポリイソシアネートであれば特に限定されず、例えば、ヘキサメチレンジイソシアネート（ＨＤＩ）のような脂肪族ポリイソシアネート；トランスシクロヘキサン−１，４−ジイソシアネート、イソホロンジイソシアネート（ＩＰＤＩ）、ビス（イソシアネートメチル）シクロヘキサン（水添ＸＤＩ）、ジシクロヘキシルメタンジイソシアネート（水添ＭＤＩ）などの脂環式ポリイソシアネート；トリレンジイソシアネート（ＴＤＩ）、ジフェニルメタンジイソシアネート（ＭＤＩ）、フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、ナフタレンジイソシアネート（ＮＤＩ）、トリフェニルメタントリイソシアネートなどの芳香族ポリイソシアネート；これらのイソシアヌレート体等が挙げられ、これらを１種単独で用いてもよく、２種以上を併用してもよい。
これらのうち、脂肪族ポリイソシアネート、脂環式ポリイソシアネートが好ましく、ＨＤＩ、ＩＰＤＩ、水添ＸＤＩ、水添ＭＤＩがより好ましい。
【００２２】
ヒドロキシ化合物が２個以上又は３個以上の（メタ）アクリロイルオキシ基を有する場合、このようなヒドロキシ化合物としては、例えば、ペンタエリスリトールジ（メタ）アクリレート、ペンタエリスリトールトリ（メタ）アクリレートなどのペンタエリスリトールポリ（メタ）アクリレート；ジペンタエリスリトールトリ（メタ）アクリレート、ジペンタエリスリトールテトラ（メタ）アクリレート、ジペンタエリスリトールペンタ（メタ）アクリレートなどのポリペンタエリスリトールポリ（メタ）アクリレート；等が挙げられ、なかでも、ペンタエリスリトールトリアクリレート（ＰＥＴＡ）、ジペンタエリスリトールペンタアクリレート（ＤＰＰＡ）が好ましい。
【００２３】
多官能（メタ）アクリル化合物（Ａ）の分子量（多官能（メタ）アクリル化合物（Ａ）が、ポリマー（オリゴマーを含む。）である場合又は複数の多官能（メタ）アクリル化合物の混合物である場合は、分子量を重量平均分子量とすることができる。）は、１０，０００未満とすることができ、１００〜５，０００が好ましく、４００〜２，０００がより好ましい。
本発明において、上記重量平均分子量は、テトラヒドロフランを溶媒として使用し、ゲルパーミエーションクロマトグラフィー（ＧＰＣ）により標準ポリスチレン換算により測定するものとする。
【００２４】
多官能（メタ）アクリル化合物（Ａ）は、１種単独で用いてもよく、２種以上を併用してもよい。
多官能（メタ）アクリル化合物（Ａ）を２種以上で併用する場合の組み合わせとしては例えば、芳香環含有（メタ）アクリレートとウレタン（メタ）アクリレートとの組み合わせが好ましく、フルオレン含有アクリレートと、ヘキサメチレンジイソシアネートとジペンタエリスリトールペンタアクリレートとを反応させて得られるウレタンアクリレートとの組み合わせがより好ましい。
芳香環含有（メタ）アクリレートとウレタン（メタ）アクリレートとの質量比（芳香環含有（メタ）アクリレート：ウレタン（メタ）アクリレート）は、ヘイズ、全光線透過率、高屈折率、鉛筆硬度に優れるという観点から、５：９５〜８０：２０が好ましく、５：９５〜５０：５０がより好ましい。
【００２５】
＜フィラー（Ｂ）＞
フィラー（Ｂ）について以下に説明する。本発明の組成物は、フィラー（Ｂ）として、平均１次粒子径が１００ｎｍ以下である、チタン酸バリウム（ＢａＴｉＯ3）及び／又は酸化ジルコニウム（ＺｒＯ2）を含有する。
本発明において、フィラー（Ｂ）は得られるハードコート層の屈折率を高くするための高屈折率調整剤として機能することができる。
フィラー（Ｂ）は、アンチブロック性により優れ、屈折率、ヘイズに優れるという観点から、チタン酸バリウムが好ましい。
フィラー（Ｂ）の平均１次粒子径は、アンチブロック性により優れ、屈折率、ヘイズ、透過率、塗膜外観に優れるという観点から、５〜１００ｎｍであるのが好ましく、１０〜３０ｎｍであるのがより好ましい。
本発明において、平均１次粒子径は、電界放射型走査電子顕微鏡（ＦＥ−ＳＥＭ）でフィラー（Ｂ）の１次粒子を観察し、任意に選択した１００個の１次粒子の粒子径を測定し、その測定結果の平均を算出して得た値である。
フィラー（Ｂ）はアンチブロック性により優れ、フィラーの分散性の制御に優れるという観点から、コロイダル（湿式）であるのが好ましい態様の１つとして挙げられる。
【００２６】
フィラー（Ｂ）は、アンチブロック性により優れ、良好な光学特性（全光線透過率、ヘイズ）や高屈折率を維持しながら、塗膜外観に優れるという観点から、その表面に（メタ）アクリロイルオキシ基を有するのが好ましい。本明細書において、チタン酸バリウム又は酸化ジルコニウムが、その表面に（メタ）アクリロイルオキシ基を有する場合、そのようなフィラーをフィラー（ｂ）ということがある。
【００２７】
フィラー（Ｂ）としては例えば、無処理のチタン酸バリウム、無処理の酸化ジルコニウム、上記フィラー（ｂ）が挙げられる。フィラー（ｂ）としては、その表面に（メタ）アクリロイルオキシ基を有するチタン酸バリウム、その表面に（メタ）アクリロイルオキシ基を有する酸化ジルコニウムが挙げられる。
【００２８】
フィラー（ｂ）においてチタン酸バリウム又は酸化ジルコニウムと（メタ）アクリロイルオキシ基とは直接又は連結基を介して結合することができる。連結基は上記と同義である。
【００２９】
フィラー（ｂ）はその製造について特に制限されない。例えば、原料であるチタン酸バリウム及び／又は酸化ジルコニウムとシランカップリング剤とを反応させることによって、フィラーの表面をシランカップリング剤で変性し製造することができる。
【００３０】
フィラー（ｂ）を製造する際に使用されるシランカップリング剤は特に制限されない。上記シランカップリング剤としては、例えば、下記式（Ｉ）で表される化合物が挙げられる。
［Ｒ1−（Ｒ3）n］a−Ｓｉ−（ＯＲ2）4-a      （Ｉ）
式（Ｉ）中、Ｒ1はそれぞれ独立に（メタ）アクリロイルオキシ基であり、Ｒ2はそれぞれ独立に置換基を有していてもよい炭素数１〜２０のアルキル基であり、１≦ａ＜４であり、Ｒ3はそれぞれ独立に２価の炭化水素基であり、ｎは０または１である。
Ｒ2である炭素数１〜２０のアルキル基としては、例えば、メチル基、エチル基、プロピル基、ブチル基、オクチル基などが挙げられ、なかでも、炭素数１〜１８のアルキル基が好ましく、炭素数１〜６のアルキル基がより好ましい。
なお、Ｒ2である炭素数１〜２０のアルキル基が有していてもよい置換基としては、特に限定されず、例えば、ヒドロキシ基、アミノ基、カルボニル基が挙げられる。
【００３１】
Ｒ3である２価の炭化水素基としては、例えば、炭素原子数１〜６のアルキレン基が挙げられ、その具体例としては、メチレン基、エチレン基、プロパン−ジイル基、ヘキサン−ジイル基が挙げられる。
式（Ｉ）で表される化合物としては、例えば、３−メタクリロキシプロピルトリメトキシシラン、３−メタクリロキシプロピルトリエトキシシラン、３−メタクリロキシメチルトリメトキシシラン、３−メタクリロキシエチルトリエトキシシラン等が挙げられ、これらを１種単独で用いてもよく、２種以上を併用してもよい。
【００３２】
フィラー（Ｂ）の含有量は、アンチブロック性により優れ、良好な光学特性（全光線透過率、ヘイズ）や高屈折率を維持しながら、塗膜外観に優れるという観点から、多官能（メタ）アクリル化合物（Ａ）１００質量部に対して、５〜２００質量部であるのが好ましく、２０〜１５０質量部であるのがより好ましい。
【００３３】
＜光重合開始剤（Ｃ）＞
光重合開始剤（Ｃ）について以下に説明する。
本発明の組成物に含有される光重合開始剤（Ｃ）は、ビニル系官能基を光によって重合させ得るものであれば特に限定されず、例えば、アルキルフェノン系光重合開始剤、アセトフェノン類、ベンゾフェノン類、ミヒラーベンゾイルベンゾエート、α−アミロキシムエステル、テトラメチルチウラムモノサルファイド、ベンゾイン類、ベンゾインメチルエーテル、チオキサントン類、プロピオフェノン類、ベンジル類、アシルホスフィンオキシド類などが挙げられ、これらを１種単独で用いてもよく、２種以上を併用してもよい。
これらのうち、光安定性、光開裂の高効率性、相溶性、低揮発、低臭気という観点から、アルキルフェノン系光重合開始剤であるのが好ましい。
アルキルフェノン系光重合開始剤としては、具体的には、例えば、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等が挙げられる。
【００３４】
光重合開始剤（Ｃ）の含有量は、本発明の組成物の硬化性が優れるという観点から、多官能（メタ）アクリル化合物（Ａ）１００質量部に対して、１〜１５質量部が好ましく、３〜１０質量部がより好ましい。
【００３５】
＜有機溶剤（Ｄ）＞
有機溶剤（Ｄ）について以下に説明する。本発明の組成物に含有される有機溶剤（Ｄ）ては、特に限定されず、例えば、シクロヘキサン、メチルシクロヘキサン、デカリンなどの脂環式炭化水素類；ベンゼン、トルエン、キシレンなどの芳香族炭化水素類；メチレンクロライド、クロロホルムなどのハロゲン化物；テトラヒドロフラン、ジアルキルエーテルなどのエーテル類；酢酸エチル、アクリル酸ブチル、メタクリル酸メチルなどのエステル類；メチルエチルケトン、メチルイソブチルケトン、シクロヘキサノンなどのケトン類；グリコールエーテル類が挙げられ、これらを１種単独で用いてもよく、２種以上を併用してもよい。
【００３６】
有機溶剤（Ｄ）の含有量は、多官能（メタ）アクリル化合物（Ａ）とフィラー（Ｂ）との相溶性に優れるという観点から、多官能（メタ）アクリル化合物（Ａ）１００質量部に対して、１００〜５００質量部が好ましく、２００〜４００質量部がより好ましい。
【００３７】
＜界面活性剤（Ｅ）＞
界面活性剤（Ｅ）について以下に説明する。本発明の組成物に含有される界面活性剤（Ｅ）は、特に限定されず、従来公知のものを使用できる。
界面活性剤（Ｅ）としては、アンチブロック性の効果がより優れるという理由から、塩基性界面活性剤、フッ素系界面活性剤が好ましく、フッ素系界面活性剤がより好ましい。  フッ素系界面活性剤は、含有するフッ素が疎水性であることから、塗膜の表面（大気との界面）に移動して配置し、この移動を駆動力として、フィラー（Ｂ）も、最表面に配置されると同時に、表面にフィラーの凹凸を形成しやすくなるものと考えられる。
【００３８】
≪塩基性界面活性剤≫
塩基性界面活性剤は、分子内に塩基性基を有する界面活性剤であり、塩基性基としては、例えば、アミン基、アミノ基、アミド基、ピロリドン基、イミン基、イミノ基、ウレタン基、四級アンモニウム基、アンモニウム基、ピリジノ基、ピリジウム基、イミダゾリノ基、イミダゾリウム基などが挙げられる。
塩基性界面活性剤としては、市販品を用いることができ、具体的には、例えば、ＳＯＬＳＰＥＲＳＥシリーズの１３２４０、１３９４０、２４０００ＳＣ、２４０００ＧＲ、２６０００、３１８４５、３２０００、３２５００、３２５５０、３４７５０、３５１００、３５２００、３７５００（以上、日本ルーブリゾール社製）、アジスパーＰＢ８２１、同ＰＢ８２２、同ＰＢ８８１（以上、味の素社製）等が挙げられる。
【００３９】
≪フッ素系界面活性剤≫
フッ素系界面活性剤は、フッ素を含有する界面活性剤であり、例えば、末端、主鎖および側鎖の少なくともいずれかの部位にフルオロアルキル基および／またはフルオロアルキレン基を有する化合物が挙げられる。
フッ素系界面活性剤としては、市販品を用いることができ、具体的には、例えば、ＢＭ−１０００、ＢＭ−１１００（以上、ＢＭ  ＣＨＥＭＩＥ社製）、メガファックＦ１４２Ｄ、同Ｆ１７２、同Ｆ１７３、同Ｆ１８３、同Ｆ１７８、同Ｆ１９１、同Ｆ４７１、同Ｆ４７６（以上、大日本インキ化学工業社製）、フタージェントＦＴ−１００、同ＦＴ−１１０、同ＦＴ−１４０Ａ、同ＦＴ−１５０、同ＦＴ−２５０、同ＦＴ−２５１、同ＦＴ−３００、同ＦＴ−３１０、同ＦＴ−４００Ｓ、同ＦＴＸ−２１８、同ＦＴ−２５１（以上、ネオス社製）等が挙げられる。
【００４０】
界面活性剤（Ｅ）の含有量は、得られる塗膜のアンチブロック性の効果がより優れ、かつ、外観が良好となるという理由から、多官能（メタ）アクリル化合物（Ａ）１００質量部に対して、０．０００１〜５質量部が好ましく、０．０１〜５質量部がより好ましく、０．０３〜１質量部がさらに好ましい。
【００４１】
＜（メタ）アクリルポリマー（Ｆ）＞
（メタ）アクリルポリマー（Ｆ）について以下に説明する。
本発明の組成物に含有される（メタ）アクリルポリマー（Ｆ）は、重量平均分子量が１０，０００〜１００，０００であり、１分子当たりメチル(メタ)アクリレート単位を７０質量％以上有する、（メタ）アクリレートのポリマーである。
（メタ）アクリルポリマー（Ｆ）は、少なくともメチル（メタ）アクリレート単位（メチル（メタ）アクリレートにより構成される繰り返し単位）を含む。
（メタ）アクリルポリマー（Ｆ）は、ホモポリマー、コポリマーのいずれであってもよい。（メタ）アクリルポリマー（Ｆ）は、ホモポリマーであるのが好ましい態様の１つとして挙げられる。
【００４２】
（メタ）アクリルポリマー（Ｆ）がコポリマーである場合、（メタ）アクリルポリマー（Ｆ）がメチル（メタ）アクリレート単位以外に更に含むことができる構成単位は特に制限されない。例えば、芳香族ビニル単位；メチル（メタ）アクリレート単位以外のアルキル（メタ）アクリレート単位（例えば、ブチル（メタ）アクリレート単位）が挙げられる。なかでも、（メタ）アクリルポリマー（Ｆ）は、光学特性、塗膜外観に優れるという観点から、さらに芳香族ビニル単位を含むのが好ましい。
芳香族ビニル単位としては、例えば、スチレン、アルキルスチレン、ビニル安息香酸等のカルボキシル基を有する化合物、ジビニルベンゼンのような芳香族ビニル化合物に由来するものが挙げられる。なかでも、スチレン単位を更に含むのが好ましい。
【００４３】
（メタ）アクリルポリマー（Ｆ）を構成することができる構成単位（繰り返し単位）としては、上記メチル（メタ）アクリレート単位、メチル（メタ）アクリレート単位以外のアルキル（メタ）アクリレート単位、上記芳香族ビニル化合物に由来する単位以外に、例えば、上記以外の（メタ）アクリレート；（メタ）アクリル酸；アクリロニトリルに由来するものが挙げられる。
【００４４】
（メタ）アクリルポリマー（Ｆ）の重量平均分子量は、光学特性、塗膜外観に優れるという観点から、１５，０００〜８０，０００であるのが好ましく、２０，０００〜７５，０００であるのがより好ましい。
本発明において、上記重量平均分子量は、テトラヒドロフランを溶媒として使用し、ゲルパーミエーションクロマトグラフィー（ＧＰＣ）による測定値をもとにした標準ポリスチレン換算値である。
【００４５】
本発明において、（メタ）アクリルポリマー（Ｆ）が１分子当たりに有するメチル(メタ)アクリレート単位の含有量は７０質量％以上であり、光学特性、塗膜外観に優れるという観点から、７０〜１００質量％であるのが好ましく、８０〜１００質量％であるのがより好ましい。
本発明において、（メタ）アクリルポリマー（Ｆ）がコポリマーである場合、（メタ）アクリルポリマー（Ｆ）を構成する各構成単位（繰り返し単位）の含有量は、1Ｈ−ＮＭＲ分析、13Ｃ−ＮＭＲ分析、ＩＲ分析の結果から算出された。
【００４６】
（メタ）アクリルポリマー（Ｆ）は、フィラー（Ｂ）との非相溶性、塗膜外観、ヘイズ（全光線透過率のような光学特性）に優れるという観点から、不飽和結合を有さないのが好ましい態様の１つとして挙げられる。ここで、（メタ）アクリルポリマー（Ｆ）がフィラー（Ｂ）との非相溶性に優れること、つまり（メタ）アクリルポリマー（Ｆ）がフィラー（Ｂ）と相溶性しにくいことによって、フィラー（Ｂ）が系内から分離しやすくなり、フィラー（Ｂ）が本発明の組成物によって形成される硬化膜(ハードコート層)の上部に配向（又は配列）しやすくなると考えられる。
（メタ）アクリルポリマー（Ｆ）はその製造について特に制限されない。例えば従来公知のものが挙げられる。
【００４７】
（メタ）アクリルポリマー（Ｆ）の含有量は、光学特性、塗膜外観に優れるという観点から、多官能（メタ）アクリル化合物（Ａ）１００質量部に対して、１〜２０質量部であるのが好ましく、１〜１５質量部であるのがより好ましく、２．５〜１２．５質量部であるのが更に好ましく、５〜１０質量部であるのが特に好ましい。
【００４８】
本発明の組成物は、本発明の目的を損なわない範囲で、上記必須成分以外に、例えば、老化防止剤、帯電防止剤、難燃剤、接着性付与剤、分散剤、酸化防止剤、消泡剤、艶消し剤、光安定剤、染料、顔料などの添加剤をさらに含有できる。
【００４９】
本発明の組成物の製造方法は、特に限定されず、例えば、反応容器に上述した必須成分および任意成分を入れ、減圧下で混合ミキサー等のかくはん機を用いて十分に混合する方法が挙げられる。
【００５０】
本発明の組成物（ハードコート層形成用組成物）を、基材の少なくとも片面上に塗布した後に硬化させることにより、塗膜であるハードコート層が形成され、基材の少なくとも片面上にハードコート層が設けられた積層体を得ることができる。
基材としては、例えば、ポリエチレンテレフタレート（ＰＥＴ）等からなるフィルムが挙げられるが、これに限定されない。基材の厚さは、１０〜３００μｍ程度とすることができる。
本発明の組成物を塗布する方法は、特に限定されず、例えば、はけ塗り、流し塗り、浸漬塗り、スプレー塗り、スピンコート等の公知の塗布方法を採用できる。
本発明の組成物の塗布量としては、特に限定されないが、例えば、硬化後のハードコート層の厚さが１〜１０μｍ程度となる量が挙げられる。
また、本発明の組成物の硬化は、例えば紫外線により行なうことができる。本発明の組成物を硬化させる際に使用する紫外線の照射量としては、特に限定されないが、速硬化性、作業性の観点から、例えば、５０〜３０００ｍＪ／ｃｍ2が挙げられ、１００〜３０００ｍＪ／ｃｍ2が好ましい。本発明の組成物を紫外線照射により硬化させる際の温度は、例えば、２０〜１１０℃とすることができ、２０〜８０℃が好ましい。紫外線を照射する装置としては、特に限定されず、従来公知のものを使用できる。
【００５１】
次に、本発明の組成物（ハードコート層形成用組成物）を用いた積層体について添付の図面を用いて以下に詳細に説明する。本発明は添付の図面に制限されない。
図１は、本発明のハードコート層形成用組成物を用いて形成したハードコート層を有する積層体の一例を模式的に示す断面図である。
【００５２】
図１に示すように、積層体１は、ＰＥＴフィルム等の基材１１を有する。基材１１の片面（上側の面）上には、本発明の組成物を硬化させて得られる塗膜であるハードコート層１３が形成されている。ハードコート層１３の厚さは例えば１〜１０μｍ程度である。なお、基材１１の他方の片面（下側の面）に図示しないハードコート層が形成されていてもよい。
そして、図１に示すように、ハードコート層１３の上側には、厚さが例えば１０〜５００ｎｍ程度であるインデックスマッチング層１５を介して、電極となるＩＴＯ層１７が形成されている。インデックスマッチング層１５は、エッチング処理後のＩＴＯ層１７の導電パターンを見えにくくするための層であり、ＩＴＯ層１７よりも屈折率の高い高屈インデックスマッチング層１５ａと、ＩＴＯ層１７よりも屈折率の低い低屈インデックスマッチング層１５ｂとで構成されている。
【００５３】
本発明において、積層体は、例えば、タッチパネル装置などの薄型の電子デバイスに用いられ、電子デバイスの部品を構成することができる。
積層体は、その製造工程において、巻き取られたり重ねられたりする場合があるが、このとき、ハードコート層は、本発明の組成物を硬化させて得られる塗膜であることから、アンチブロック性に優れるため、貼り付きが防止され、工程内不良を抑制できる。また、ハードコート層は本発明の組成物を硬化させて得られる塗膜であることから屈折率が調整され、基材と同程度の屈折率を有することができる。
【実施例】
【００５４】
以下に実施例を示して本発明を具体的に説明する。ただし本発明はこれらに限定されない。【００５５】
［ハードコート層形成用組成物の製造］
下記第１表に示す成分を同表に示す量（質量部）で用いて、これらを混合してハードコート層形成用組成物（以下、単に「組成物」ともいう）を製造した。
なお、（Ｂ）成分について湿式のフィラーについては、フィラーの正味の量を第１表に記載した。そのほかの成分についても同様に各成分の正味の量を記載した。【００５６】
［塗膜の形成（積層体の製造）］
上記のとおり製造された組成物を、基材であるＰＥＴフィルム（商品名：ルミラーＵ−４０３、東レ社製、厚さ：１２５μｍ）上に、バーコーターＮｏ．５で塗装（膜厚：２〜３μｍになるように調整）し、その後、８０℃で１分間乾燥して、４００ｍＷ／ｃｍ2、４００ｍＪ／ｃｍ2の条件下で、組成物に紫外線（ＵＶ）を照射して硬化させて、ＰＥＴフィルム上に塗膜（ハードコート層）が形成された積層体を製造した。【００５７】
［評価］
上記のとおり製造した積層体を用いて、以下の評価を行なった。結果を下記第１表に示す。【００５８】
〔塗膜物性〕
〈全光線透過率〉
ヘイズメーター（ＨＭ−１５０、村上色彩技術研究所製）を用いて、ＪＩＳ  Ｋ７３６１に準じて、上記のとおり製造した積層体の全光線透過率を測定した。【００５９】
〈ヘイズ〉
ヘイズメーター（ＨＭ−１５０、村上色彩技術研究所製）を用いて、ＪＩＳ  Ｋ７１０５に準じて、上記のとおり製造した積層体のヘイズを測定した。ヘイズは２．０％以下が好ましい。【００６０】
〈アンチブロック性〉
まず、上記のとおり製造した積層体から、複数枚の個片サンプル（５０ｍｍ×５０ｍｍ）を切り出した。次に、２枚の個片サンプルを、一方の個片サンプルのハードコート層と、他方の個片サンプルのＰＥＴフィルムとが接する向きで重ねて、これらを人の手の親指と人差し指で挟んで擦り合わせて、アンチブロック性を評価した。
アンチブロック性の評価基準は、２枚の個片サンプルが貼り付かず互いによく滑る場合をアンチブロック性に非常に優れるとして「Ａ」と評価した。
２枚の個片サンプルの一部が貼り付いたが、２枚の個片サンプルを数回（５回以下）強くこすり合わせると２枚の個片サンプルが剥がれて滑り始めた場合をアンチブロック性に優れるとして「Ｂ」と評価した。
２枚の個片サンプルが貼り付いて、これらを数回（６回以上）強くこすり合わせても２枚の個片サンプルが貼り付いたままの場合をアンチブロック性に劣るとして「Ｃ」と評価した。
「Ａ」または「Ｂ」であれば、アンチブロック性に優れるものとして評価できる。【００６１】
〈屈折率〉
上記のとおり製造した積層体について、ＪＩＳ  Ｋ  ７１０５：１９８１に準拠する測定法でＡＴＡＧＯ社製アッベリフレクトメータを用いて、ナトリウムのスペクトルのＤ線５８９．６ｎｍにおける屈折率を測定した（測定範囲：１．３〜１．７１）。
屈折率は、積層体の塗膜表面での屈折率（上）が１．６３〜１．６７が好ましい。また、ＰＥＴ基材側での屈折率（下）は１．４９〜１．５５が好ましい。【００６２】
〔塗膜外観〕
＜色調＞
上記のとおり製造した積層体の外観を目視にて確認した。
積層体の色調が無色透明である場合、色調に優れるとして、これを「Ａ」と評価した。
積層体の色調が白色である場合及び／又は積層体に濁りがある場合、色調に劣るとして、これを「Ｂ」と評価した。【００６３】
＜スジ＞
積層体にスジがない場合、塗膜の外観に優れるとして、これを「Ａ」と評価した。
スジがある場合、塗膜の外観に劣るとして、これを「Ｂ」と評価した。【００６４】
＜ブツ／ハジキ＞
積層体にブツ（凝集粒子）及びハジキがない場合、塗膜の外観に優れるとして、これを「Ａ」と評価した。
積層体にブツ及び／又はハジキがある場合、塗膜の外観に劣るとして、これを「Ｂ」と評価した。【００６５】
【表１】
0006582993.tif 000003
【００６６】
【表２】
0006582993.tif 000004
【００６７】
【表３】
0006582993.tif 000005
【００６８】
【表４】
0006582993.tif 000006
【００６９】
第１表に示す各成分の詳細は以下のとおりである。
・ウレタンアクリレート：ヘキサメチレンジイソシアネート（ＨＤＩ）とジペンタエリスリトールペンタアクリレート（ＤＰＰＡ）とを反応させて得られるウレタンアクリレート（ＤＰＰＡ中の全活性水素基濃度に対するＨＤＩ中のイソシアネート基濃度の当量比（ＮＣＯ／活性水素基）＝０．６、重量平均分子量：９４４、１分子中のアクリロイルオキシ基の数：８〜１０個）
・芳香環含有アクリレート：オグゾールＥＡ−ＨＣ９３６（フルオレン含有アクリレート、大阪ガスケミカル社製、重量平均分子量：６８９、１分子中のアクリロイルオキシ基の数：４個）【００７０】
・酸化ジルコニウム１：湿式酸化ジルコニウム、ＭＥＫ分散、平均1次粒子径：２０ｎｍ、（メタ）アクリロイルオキシ基による変性あり
・チタン酸バリウム１：湿式チタン酸バリウム、ＭＩＢＫ分散、平均1次粒子径：３０ｎｍ、（メタ）アクリロイルオキシ基による変性あり
・比較チタン酸バリウム１：乾式チタン酸バリウム、平均１次粒子径：１５０ｎｍ、（メタ）アクリロイルオキシ基による変性あり
・チタン酸バリウム２：乾式チタン酸バリウム、平均１次粒子径：５０ｎｍ、（メタ）アクリロイルオキシ基による変性なし
・チタン酸バリウム３：湿式チタン酸バリウム、ｎ−ブタノール分散、平均1次粒子径：３０ｎｍ、（メタ）アクリロイルオキシ基による変性なし【００７１】
・光重合開始剤：イルガキュア１８４（ＢＡＳＦジャパン社製）
・有機溶剤：シクロヘキサノン
・界面活性剤１：フッ素系界面活性剤、フタージェントＦＴＸ−２１８（ネオス社製）
・界面活性剤２：塩基性界面活性剤、ＳＯＬＳＰＥＲＳＥ  ３２５００（日本ルーブリゾール社製）【００７２】
・（メタ）アクリルポリマー１：重量平均分子量が６５，０００のポリメチルメタクリレート（ＰＭＭＡ）、デルペット  ７２０Ｖ（旭化成ケミカルズ社製）
・（メタ）アクリルポリマー２：重量平均分子量が１９，０００のメタクリル酸メチル−スチレン共重合体（ＭＭＡ／Ｓｔ＝８０／２０、質量比）
・（メタ）アクリルポリマー３：重量平均分子量が２万（２０，０００）のメタクリル酸メチル−ブチルアクリレート共重合体（ＭＭＡ／ＢＡ＝８０／２０、質量比）
・比較（メタ）アクリルポリマー１：重量平均分子量が８，０００のポリメチルメタクリレート
・比較（メタ）アクリルポリマー２：重量平均分子量が２２，０００のメチルメタクリレート−スチレン−ブチルアクリレート共重合体（ＭＭＡ／Ｓｔ／ＢＡ＝５６／１０／３４、重量比）【００７３】
第１表に示す結果から明らかなように、フィラーの平均１次粒子径が１００ｎｍを超える比較例１〜３はアンチブロック性が劣った。また塗膜外観にブツ及び／又はハジキが生じた。（メタ）アクリルポリマーの重量平均分子量が１０，０００未満である比較例４はアンチブロック性が劣った。（メタ）アクリルポリマー１分子当たりのメチル(メタ)アクリレート単位が７０質量％未満である比較例５、（メタ）アクリルポリマー（Ｆ）を含有しない比較例６は、アンチブロック性が劣った。【００７４】
これに対して、実施例１〜１３はアンチブロック性が優れていた。また透過率が高くヘイズに優れるので塗膜物性に優れ、塗膜外観に優れた。
また、多官能（メタ）アクリル化合物（Ａ）について実施例１、３、４を比較すると芳香環含有アクリレートの含有量が多くなるほどヘイズに優れた。
フィラー（Ｂ）の表面に（メタ）アクリロイルオキシ基の有無について実施例１〜８（有）と実施例９〜１０（無）とを対比すると、実施例１〜８は実施例９〜１０よりも透過性が高くヘイズに優れた。また、実施例５と実施例９、１０とを比較すると、実施例５は実施例９、１０よりも透過性が高くヘイズに優れ、アンチブロック性、塗膜外観の少なくともいずれかがより優れた。
フィラー（Ｂ）の種類について実施例３（酸化ジルコニウム）と実施例５（チタン酸バリウム）を比較すると、実施例５は実施例３より、ヘイズに優れた。
界面活性剤（Ｅ）の種類について実施例３（フッ素系界面活性剤）と実施例８（塩基性界面活性剤）を比較すると、実施例３は実施例８よりアンチブロック性により優れた。
（メタ）アクリルポリマー（Ｆ）が共重合体である場合について実施例７（スチレンとの共重合体、Ｍｗ１９，０００）と実施例１１（ブチルアクリレートとの共重合体、Ｍｗ２０，０００）とを比較すると、実施例７が実施例１１よりも、透過率が高く、ヘイズ、アンチブロック性、塗膜外観に優れた。
芳香環含有（メタ）アクリレートとウレタン（メタ）アクリレートとの質量比（芳香環含有（メタ）アクリレート：ウレタン（メタ）アクリレート）について、実施例１２、１３を比較すると、芳香環含有（メタ）アクリレートの質量比が高い実施例１３の方が実施例１２よりも屈折率が高くなることが分かった。
【符号の説明】
【００７５】
１：積層体
１１：基材
１３：ハードコート層
１５：インデックスマッチング層
１５ａ：高屈インデックスマッチング層
１５ｂ：低屈インデックスマッチング層
１７：ＩＴＯ層（導電パターン）
２０：ハードコート層
２２：ハードコート層２２の断面
２３：ハードコート層２２の表面
２４：フィラー（Ｂ）
【図１】
0006582993.tif 000007
【図２】
0006582993.tif 000008